(57)【要約】【課題】しわ改善効果、使用性、使用感に優れたしわ改善用の皮膚外用剤を提供すること。【解決手段】水に不溶性の皮膜形成性のポリマーが水に分散されたポリマー水分散物を含有する皮膚外用剤であって、前記皮膜形成性ポリマーの主成分が、成膜収縮率が２０％以下のポリウレタン及び成膜収縮率が２０％以下のアクリル系ポリマーであることを特徴とするしわ改善用皮膚外用剤。本発明のしわ改善用皮膚外用剤は、従来のポリマーの皮膜を利用したしわ改善用皮膚外用剤とは異なり、成膜収縮率の低い前記ポリマーの皮膜を用いることが特徴である。【選択図】なし【特許請求の範囲】
【請求項１】
水に不溶性の皮膜形成性のポリマーが水に分散されたポリマー水分散物を含有する皮膚外用剤であって、前記皮膜形成性ポリマーの主成分が、成膜収縮率が２０％以下のポリウレタン及び成膜収縮率が２０％以下のアクリル系ポリマーであることを特徴とするしわ改善用皮膚外用剤。
【請求項２】
ポリウレタンが、イソシアネート化合物と、ポリエーテルジオールとポリカーボネートジオールとカルボキシル基含有アルキレンジオールとを含むジオール化合物とを反応させて得られるポリウレタンである請求項１記載のしわ改善用皮膚外用剤。
【請求項３】
イソシアネート化合物として、イソホロンジイソシアネートを含むことを特徴とする請求項２記載のしわ改善用皮膚外用剤。
【請求項４】
ポリエーテルジオールがポリテトラメチレングリコール、ポリカーボネートジオールがポリヘキサメチレンカーボネートジオール、カルボキシル基含有アルキレンジオールがジメチロールプロピオン酸及び／又はジメチロールブタン酸である請求項２又は３記載のしわ改善用皮膚外用剤。
【請求項５】
アクリル系ポリマーが、アクリル酸エチルを主成分とするモノマーの重合物である請求項１乃至４のいずれか一項に記載のしわ改善用皮膚外用剤。
【請求項６】
アクリル系ポリマー水分散物中に、スルホン化ポリビニルアルコールを含有することを特徴とする請求項１乃至５のいずれか一項に記載のしわ改善用皮膚外用剤。
【請求項７】
ポリウレタンの皮膜強度が３００〜７００ｋｇ／ｃｍ２、アクリル系ポリマーの皮膜強度が０．１〜１００ｋｇ／ｃｍ２である請求項１乃至６のいずれか一項に記載のしわ改善用皮膚外用剤。
【請求項８】
ポリウレタンの皮膜伸度が２００〜５００％、アクリル系ポリマーの皮膜伸度が５００〜２０００％である請求項１乃至７のいずれか一項に記載のしわ改善用皮膚外用剤。
【請求項９】
ポリウレタン水分散物中のポリウレタンの平均粒径が１０〜３００ｎｍ、アクリル系ポリマー水分散物中のアクリル系ポリマーの平均粒径が１００〜６００ｎｍである請求項１乃至８のいずれか一項に記載のしわ改善用皮膚外用剤。
【請求項１０】
ポリウレタン水分散物中のポリウレタンが、平均粒径２０〜６０ｎｍと平均粒径１５０〜２００ｎｍの混合物である請求項１乃至９のいずれか一項に記載のしわ改善用皮膚外用剤。
【請求項１１】
ポリウレタンを皮膚外用剤全量中１〜１０質量％及びアクリル系ポリマーを皮膚外用剤全量中１〜２０質量％含有することを特徴とする請求項１乃至１０のいずれか一項に記載のしわ改善用皮膚外用剤。
【請求項１２】
さらに、鱗片状シリカを含有することを特徴とする請求項１乃至１１のいずれか一項に記載のしわ改善用皮膚外用剤。
【発明の詳細な説明】
【技術分野】
【０００１】
本発明はしわ改善用の皮膚外用剤に関する。さらに詳しくは、前記皮膚外用剤を皮膚に塗布したときに、乾燥する過程で形成される皮膜によってしわを改善するしわ改善用の皮膚外用剤に関する。
【背景技術】
【０００２】
従来、皮膚のしわを改善することを目的として皮膚外用剤に皮膜剤を用いることが行われている。皮膜剤の利用は皮膜形成の際の乾燥過程で皮膜が収縮する性質を活用したもので、その成膜収縮力により、皮膚の小じわを引っ張り上げて、はり感をアップさせ、一時的に小じわを除去するという考えに基づくものであった。そのため、皮膜剤としては、収縮力が強い、硬い皮膜を形成するものが用いられていた。
【０００３】
このような収縮力が強いポリマーを用いたしわ改善剤に配合する皮膜剤としては、例えば、ポリウレタン（特許文献１参照）が知られており、また、アクリル系樹脂、酢酸ビニル系樹脂、ポリエチレン系樹脂、シリコン系樹脂、ポリビニル系樹脂、ポリビニルアルコール、アクリル系水溶性樹脂、セルロース系水溶性樹脂、澱粉及びその誘導体、ゼラチン、アルギン酸ナトリウム等の皮膜形成性ポリマーが強い収縮力の皮膜を形成して、しわを改善することを課題として研究がなされている（例えば、特許文献２参照）。
【０００４】
しかしながら、収縮する力の強い皮膜剤を用いた場合は皮膜剤の収縮により、皮膚への密着力が弱くなる、皮膚の弾性についてゆけずに剥離し易すくなる、また皮膜が硬いために使用中に違和感がある、短時間で皮膜が破断してしまう、皮膜にテカリが生じる等しわ改善効果が極めて低く、使用性、使用感も悪いという問題があった。
【０００５】
【特許文献１】特表平１１−５０４９４９号公報
【特許文献２】特開平５−９３３号公報
【発明の開示】
【発明が解決しようとする課題】
【０００６】
本発明は上記事情に鑑みてなされたもので、その目的は、しわ改善効果、使用性、使用感に優れたしわ改善用の皮膚外用剤を提供することにある。
【課題を解決するための手段】
【０００７】
本発明者らは上記課題を解決するために鋭意研究を行った結果、収縮力の弱い皮膜を形成する、特定のポリマー、具体的にはポリウレタンとアクリル系ポリマーの水分散物を配合して皮膚外用剤を調製することにより上記課題が解決されることを見出し、本発明を完成するに至った。
【０００８】
本発明は、従来の収縮する皮膜を用いる考えに基づくものではなく、逆に収縮しない膜で「しわを膜で埋める」という発想に立ち、本発明をなすに至ったものである。すなわち、ポリウレタンとアクリル系ポリマーを用いることにより、本発明のしわ改善用皮膚外用剤の塗布によって皮膚上で形成された皮膜が、従来のように収縮せず、また硬くならず、従来とは異なる作用機序により、従来より優れた機能の新規なしわ改善用皮膚外用剤が得られたものである。
【０００９】
すなわち、本発明は、水に不溶性の皮膜形成性のポリマーが水に分散されたポリマー水分散物を含有する皮膚外用剤であって、前記皮膜形成性ポリマーの主成分が、成膜収縮率が２０％以下のポリウレタン及び成膜収縮率が２０％以下のアクリル系ポリマーであることを特徴とするしわ改善用皮膚外用剤である。
【００１０】
前記皮膜形成性ポリマーとは、ポリマーの水分散物を皮膚や基材に塗布し、乾燥させたときに皮膚や基材上に成膜を形成するポリマーである。
【００１１】
前記ポリウレタンは、イソシアネート化合物と、ポリエーテルジオールとポリカーボネートジオールとカルボキシル基含有アルキレンジオールとを含むジオール化合物とを反応させて得られるポリウレタンであることが好ましく、前記イソシアネート化合物としては、イソホロンジイソシアネートを含むことが好ましい。
【００１２】
さらに、前記好ましいポリウレタンにおいて、ポリエーテルジオールはポリテトラメチレングリコールであり、ポリカーボネートジオールはポリヘキサメチレンカーボネートジオールであり、カルボキシル基含有アルキレンジオールはジメチロールプロピオン酸及び／又はジメチロールブタン酸であることが好ましい。
【００１３】
前記アクリル系ポリマーは、アクリル酸エチルを主成分とするモノマーの重合物であることが好ましい。
【００１４】
さらに、アクリル系ポリマー水分散物中に、スルホン化ポリビニルアルコールを含有することが好ましい。
【００１５】
また、本発明においては、前記ポリウレタンの皮膜強度が３００〜７００ｋｇ／ｃｍ２、アクリル系ポリマーの皮膜強度が０．１〜１００ｋｇ／ｃｍ２であることが好ましい。
【００１６】
また、ポリウレタンの皮膜伸度が２００〜５００％、アクリル系ポリマーの皮膜伸度が５００〜２０００％であることが好ましい。
【００１７】
また、前記ポリウレタン水分散物中のポリウレタンの平均粒径が１０〜３００ｎｍ、アクリル系ポリマー水分散物中のアクリル系ポリマーの平均粒径が１００〜６００ｎｍであることが好ましい。
【００１８】
本発明においては、ポリウレタン水分散物中のポリウレタンが、平均粒径２０〜６０ｎｍと平均粒径１５０〜２００ｎｍの混合物からなることが好ましい。
【００１９】
本発明のしわ改善用皮膚外用剤には、ポリウレタンを皮膚外用剤全量中１〜１０質量％及びアクリル系ポリマーを皮膚外用剤全量中１〜２０質量％含有することが好ましい。
【００２０】
本発明においては、さらに、鱗片状シリカを含有することができる。鱗片状シリカを含有させることにより、ポリマーが分散された水分散物より形成される皮膜が厚みを増し、しわ改善の効果を増強、強化し、長時間にわたって皮膚弾力や皮膚の動きに対応し得るしわ改善用の皮膚外用剤を得ることができる。
【００２１】
本発明における収縮力とは、ポリマーが分散された水分散物が皮膜を形成する際に、収縮する力であり、その力は成膜収縮率で評価する。成膜収縮率とは、ポリマーが分散された水分散物の薄層を乾燥させて皮膜を形成させたとき、その皮膜がもとの水分散物の薄層に対して収縮した収縮の度合いをいう。具体的には、固形換算分１ｇとなる量のポリマーが分散された水分散物を５ｃｍ×５ｃｍのポリエチレン製モールド上に膜厚約０．５ｍｍとなるように流し込み、所定温度（５０℃）にて所定時間（室温３日間）乾燥させて得られるフィルムの縦横の長さを計測し、次式に従い算出されるものである。
【００２２】
成膜収縮率（％）＝［（縦測定値×横測定値）／２５］×１００
【００２３】
また、ポリマーの皮膜強度及び皮膜伸度は、ポリマーが分散された水分散物の薄層を乾燥させて得られる皮膜の強度及び伸度をいい、具体的には、固形換算分１ｇとなる量のポリマーが分散された水分散物を５ｃｍ×５ｃｍのポリエチレン製モールド上に膜厚約０．５ｍｍとなるように流し込み、所定温度（５０℃）にて所定時間（室温３日間）乾燥させて得られるフィルムを３号ダンベルにて型抜きし、オリエンティック株式会社製「引っ張り試験機ＲＴＭ−２５０」のオートグラフを用い、温度２０℃・クロスヘッドスピード３００ｍｍ／ｍｉｎ．の条件にて測定した値である。
【発明の効果】
【００２４】
本発明により得られるしわ改善用皮膚外用剤は、べたつかず、一方で、柔らかく、しなやかで、弾力性があり、柔軟であり、ひび割れしたり、剥離したりすることがなく、皮膚への密着性がよく、違和感がなく軽い感触で、長時間良好なつけ心地が保たれ、小じわをも確実に除去した状態を長時間持続させることができる（長時間しわ改善効果が持続する）従来にないしわ改善効果を有するものである。
【００２５】
さらに、鱗片状シリカを含有させることにより、その効果は増強、強化され、しわ改善効果が極めて優れたものとなる。特に、ポリマーが分散された水分散物より形成される皮膜に厚みを増し、しわ改善の効果を増強、強化し、長時間にわたって皮膚弾力や皮膚の動きに対応し得るしわ改善用の皮膚外用剤を得ることができる。
【発明を実施するための最良の形態】
【００２６】
以下、本発明を実施するための最良の形態について詳述する。
【００２７】
本発明しわ改善用皮膚外用剤には、水に不溶の皮膜形成性ポリマーが水に分散されたポリマー水分散物が含有され、前記皮膜形成性ポリマーは、成膜収縮率が２０％以下のポリウレタン及び成膜収縮率が２０％以下のアクリル系ポリマーを主成分とする。なお、成膜収縮率は前記において定義される。
【００２８】
前記成膜収縮率が２０％を越えるものはしわ改善効果が弱く、皮膚上で剥離し、「テカリ」が目立つようになり、使用性においても違和感がある等本発明の効果を発揮し得ない。成膜収縮率の好ましい範囲は１０％以下である。成膜収縮率の下限は０の収縮しないものが好ましいが、５％で充分であり、実際的でもある。すなわち、本発明における成膜収縮率は０〜２０％であり、その範囲内で上記好ましい上限及び下限の組み合わせの範囲、具体的には５〜２０％、０〜１０％、５〜１０％等のものが用いられる。
【００２９】
本発明においては、前記のとおり、水に不溶のポリウレタンが水に分散されたポリウレタン水分散物が用いられ、該水分散物を皮膚や基材に塗布し、乾燥させたときに皮膚や基材上にポリウレタンの皮膜を形成する。
【００３０】
本発明において用いられるポリウレタンは、ウレタン結合を持つポリマーであり、ウレタン結合はイソシアネート基と水酸基等の活性水素を有する化合物との付加反応によって生成される。本発明におけるポリウレタンとしては、少なくとも、（Ａ）イソシアネート基を２個含有するイソシアネート化合物と、（Ｂ）水酸基を２個含有するジオール化合物とを反応させて常法により得られるものが好ましい。
【００３１】
前記イソシアネート化合物（Ａ成分）としては、通常のポリウレタンの製造に使用されるものであれば特に限定はなく、例えば、脂肪族ジイソシアネート化合物、脂環式ジイソシアネート化合物、芳香族ジイソシアネート化合物等の有機ジイソシアネート化合物が好ましいものとして挙げられる。さらに好ましくは、脂肪族ジイソシアネート化合物、脂環式ジイソシアネート化合物である。イソシアネート化合物は、１種又は２種以上が任意に選択されて用いられる。
【００３２】
前記脂肪族ジイソシアネート化合物の例としては、例えば、エチレンジイソシアネート、２，２，４ートリメチルヘキサメチレンジイソシアネート，１，６−ヘキサメチレンジイソシアネート等が挙げられる。
【００３３】
前記脂環式ジイソシアネート化合物としては、例えば、水素添加４，４’−ジフェニルメタンジイソシアネート、１，４−シクロヘキサンジイソシアネート、メチルシクロへキシレンジイソシアネート、イソホロンジイソシアネート（以下、「ＩＰＤＩ」という。）、ノルボルナンジイソシアネート等が挙げられる。
【００３４】
前記芳香族ジイソシアネート化合物としては、例えば、４，４’−ジフェニルメタンジイソシアネート、キシリレンジイソシアネート、トルエンジイソシアネート、ナフタレンジイソシアネート等が挙げられる。
【００３５】
前記イソシアネート化合物（Ａ成分）の具体的な化合物の中では、耐候性に優れ、かつ入手が容易である点で、１，６−ヘキサメチレンジイソシアネート、ＩＰＤＩ、ノルボルナンジイソシアネート等が好ましい。特に、ＩＰＤＩが好ましい。
【００３６】
前記ジオール化合物（Ｂ成分）としては、通常のポリウレタンの製造に使用されるものであれば特に限定はなく、例えば、アルキレンジオール、カルボキシル基含有アルキレンジオール、脂環式ジオール、スピロジオール、ポリエステルジオール、ポリエーテルジオール、ポリカーボネートジオール、ポリブタジエンジオール、ポリイソプレンジオール、ポリオレフィンジオール等が好ましい例として挙げられる。中でも、アルキレンジオール、カルボキシル基含有アルキレンジオール、脂環式ジオール、ポリエーテルジオール、ポリカーボネートジオールがさらに好適に用いられる。ジオール化合物は、１種又は２種以上が任意に選択されて用いられる。
【００３７】
前記アルキレンジオールの例としては、例えば、エチレングリコール、プロピレングリコール、１，４−ブタンジオール、１，６−ヘキサンジオール、ネオペンチルグリコール、１，８−オクタンジオール、１，１０−デカンジオール等が挙げられる。
【００３８】
前記カルボキシル基含有アルキレンジオールとしては、ジメチロール、ジエタノール、ジプロパノール等のジアルキロール基を持った炭素数３〜２６、好ましくは３〜１２のカルボン酸が好適な例として挙げられる。具体的な例としては、例えば、ジメチロールプロピオン酸（以下、「ＤＭＰＡ」という。）、ジメチロールブタン酸（以下、「ＤＭＢＡ」という。）が好適な例として挙げられ、両者を混合して用いてもよい。
【００３９】
前記脂環式ジオールの例としては、例えば、１，４−シクロヘキサンジメタノール（以下、「ＣＨＤＭ」という。）が、皮膜に適度な強度を与える点から好適な例として挙げられる。
【００４０】
前記スピロジオールの例としては、例えば、スピログリコール等が好適な例として挙げられる。
【００４１】
前記ポリエステルジオールの例としては、例えば、コハク酸、グルタル酸、アジピン酸、セバシン酸、アゼライン酸、マレイン酸、フマル酸、フタル酸、テレフタル酸等のジカルボン酸の少なくとも１種と、エチレングリコール、プロピレングリコール、１，４−ブタンジオール、１，６−ヘキサンジオール、ネオペンチルグリコール、１，８−オクタンジオール、１，１０−デカンジオール、ジエチレングリコール、ポリエチレングリコール（以下、「ＰＥＧ」という。）、ポリプロピレングリコール（以下、「ＰＰＧ」という。）、テトラメチレングリコール、ポリテトラメチレングリコール、スピログリコール等のジオールの少なくとも１種とを縮重合させて得られるものやラクトン酸の開環重合により得られるものが挙げられる。
【００４２】
前記ポリエーテルジオールの例としては、前記ポリエステルジオールの合成に使用するジオール中に含まれるポリエーテルジオールが挙げられ、例えば、ジエチレングリコール、ＰＥＧ等のポリオキシエチレンジオール、ＰＰＧ等のポリオキシプロピレンジオール、ポリテトラメチレングリコール（以下、「ＰＴＭＧ」という。）等のポリオキシテトラメチレンジオール、ビスフェノールＡ等のフェノール類、ビスフェノールＡにプロピレンオキサイド（以下、「ＰＯ」という。）またはエチレンオキサイド（以下、「ＥＯ」という。）の少なくとも一方を開環付加重合させたもの（共重合体の場合は、ブロック共重合体、ランダム共重合体のいずれでもよい。）等が挙げられる。これらの中では、ＰＥＧ、ＰＰＧ、ＰＴＭＧが好ましく、特にＰＴＭＧが軟らかい皮膜を形成する、皮膚への密着性が優れる等の点で好ましい。
【００４３】
前記ポリカーボネートジオールの例としては、例えば、ポリヘキサメチレンカーボネートジオール（以下、「ＰＨＭＣ」という。）が軟らかい皮膜を形成する、皮膚への密着性が優れる等の点から好適な例として挙げられる。
【００４４】
本発明においては、ジオール化合物（Ｂ成分）として、ポリエーテルジオールと、ポリカーボネートジオールと、カルボキシル基含有アルキレンジオールとを混合して用いると優れた皮膜を形成するポリウレタンが得られる。
【００４５】
本発明においては、ジオール化合物としてカルボキシル基含有アルキレンジオールを用いて反応し、分子中にカルボキシル基を含有するポリウレタンとすると、分子中に組み込まれたカルボキシル基をトリエチルアミン、トリメチルアミン、２−アミノ−２−メチル−１−プロパノール、トリエタノールアミン、水酸化カリウム、水酸化ナトリウム等の中和剤で中和することにより、安定なポリウレタン水分散物が得られる。
【００４６】
本発明においては、ポリエーテルジオールとポリカーボネートジオールとカルボキシル基含有アルキレンジオールとの混合において、前記ポリエーテルジオールとしてＰＴＭＧ、ポリカーボネートジオールとしてＰＨＭＣ、カルボキシル基含有アルキレンジオールとしてＤＭＰＡ及び／又はＤＭＢＡを用いることが、さらに好ましい。
【００４７】
本発明においては、これらの好ましいジオール化合物を用いる場合、イソシアネート化合物としてＩＰＤＩを含むものを用いることが特に好ましく、イソシアネート化合物としてＩＰＤＩを含み、ジオール化合物としてＰＴＭＧと、ＰＨＭＣと、ＤＭＰＡ及び／又はＤＭＢＡとを用いて合成されたポリウレタンを用いることにより、特に優れたしわ改善効果を発揮するしわ改善用皮膚外用剤が得られる。
【００４８】
前記イソシアネート化合物（Ａ成分）、ジオール化合物（Ｂ成分）のモル比は、Ａ成分／Ｂ成分＝２／０．８〜２／１．８の範囲に設定することが好ましく、特に好ましくはＡ成分／Ｂ成分＝２／１〜２／１．８である。
【００４９】
本発明においては、ポリウレタンの構造中にアルキレンオキサイド（ＲＯ）から誘導される構造単位を有するポリウレタンを用いることが好ましく、これによりポリウレタン水分散物から得られる皮膜の伸度を適当なものにコントロールすることが容易になり、柔軟な皮膜をつくることができる。このポリウレタンを用いて皮膚外用剤を調製することにより、優れた効果を発揮する使用性にも優れた皮膚外用剤を得ることができる。
【００５０】
ＲＯから誘導される構造単位を有する化合物としては、例えば、ジエチレングリコール、ＰＥＧ等のポリオキシエチレンジオール、ＰＰＧ等のポリオキシプロピレンジオール、ＰＴＭＧ等のポリオキシテトラメチレンジオール、ポリオキシエチレンポリオキシプロピレングリコール（ＥＯ／ＰＯブロックコポリマー）、ビスフェノールＡ等のフェノール類、ビスフェノールＡにＰＯまたはＥＯの少なくとも一方を開環付加重合させたもの（共重合体の場合は、ブロック共重合体、ランダム共重合体のいずれでもよい。）等が挙げられ、好ましくはＰＥＧ、ＰＰＧ、ＰＴＭＧ等が用いられる。
【００５１】
なお、本発明においてＲＯから誘導される構造単位を有する化合物は、前記（Ｂ）成分中のポリエーテルジオール成分として用いられる。
【００５２】
ポリウレタン水分散物は常法により製造されるが、例えば、有機溶媒中で反応して得られたイソシアネート基の残存したプレポリマーを、水酸化カリウムを含む水に高速攪拌下で分散させ、さらに鎖長延長反応を行なって、高分子量化させ、得られた水性液より前記有機溶媒を回収することによって得ることができる。
【００５３】
本発明において、前記ポリウレタン及びポリウレタン水分散物は、さらに以下のものが好ましい。すなわち、
【００５４】
ポリウレタンの皮膜特性として、強度が３００〜７００ｋｇ／ｃｍ２、より好ましくは４００〜６００ｋｇ／ｃｍ２である。強度が３００ｋｇ／ｃｍ２未満であると、皮膚の動きに耐えられず、剥離を生じやすくなる傾向にある。また、７００ｋｇ／ｃｍ２を越えると、皮膚上で違和感を感じるようになってくる。また、伸度が２００〜５００％、より好ましくは３００〜５００％である。伸度が２００％未満であると、皮膚上で成膜したときに、皮膚の動きに対応しにくい。また、５００％を越えるとしわ改善効果が充分得られなくなる。
【００５５】
ポリウレタン水分散物中のポリウレタンの平均粒径が１０〜３００ｎｍ、より好ましくは２０〜２００ｎｍである。平均粒径が１０ｎｍ未満であると、小じわを改善する効果は充分あるが、これに比べて大じわを改善する効果が不足するようになる。また、平均粒径が３００ｎｍを越えると、皮膚への密着性が悪く、剥離を生じやすくなる傾向にある。
【００５６】
本発明においては、粒径の異なる２種のポリウレタン水分散物を用いることが好ましい態様である。これにより、しわ改善効果が優れたものができるとともに、皮紋消し効果も得られるようになる。前記粒径の異なる２種のポリウレタンとしては、平均粒径２０〜６０ｎｍと平均粒径１５０〜２００ｎｍのポリウレタンが好ましい。
【００５７】
ポリウレタンの含有量は皮膚外用剤全量中０．１〜１０質量％であることが好ましい。含有量が０．１質量％未満であると本発明の効果が充分得られず、また、１０質量％を越えると皮膚から剥離を生じやすくなる傾向にある。さらに好ましい含有量は皮膚外用剤全量中１〜８質量％である。
【００５８】
また、本発明においては、前記のとおり水に不溶のアクリル系ポリマーが水に分散されたアクリル系ポリマー水分散物が用いられ、該水分散物を皮膚や基材に塗布し、乾燥させたときに皮膚や基材上にアクリル系ポリマーの皮膜を形成する。該水分散物としては、通常ポリマーエマルジョンとして知られているもの、例えばアクリル系モノマーを乳化重合して得られるポリマーエマルジョンを用いることが好ましい。前記アクリル系ポリマーはポリマーエマルジョンを皮膚や基材に塗布して、乾燥させたときに皮膚や基材上に皮膜を形成する、いわゆる皮膜形成性を有するものである。したがって、本発明において好ましくは、アクリル系ポリマーエマルジョンを水に分散、すなわち希釈させて配合されるが、アクリル系ポリマーエマルジョンそのものを水分散物として用いても構わない。
【００５９】
本発明におけるアクリル系ポリマーとしては、アクリル酸エステル、メタクリル酸エステル等のアクリル酸エステル系モノマーを含むモノマーの重合物が好ましい。前記アクリル酸エステル系モノマーの具体例としては、アクリル酸メチル、アクリル酸エチル、アクリル酸プロピル、アクリル酸ｎ−ブチル、アクリル酸ｔｅｒｔ−ブチル、アクリル酸ヘキシル、アクリル酸シクロヘキシル、アクリル酸オクチル、アクリル酸２−エチルヘキシル、メタクリル酸メチル、メタクリル酸エチル、メタクリル酸プロピル、メタクリル酸ｎ−ブチル、メタクリル酸ｔｅｒｔ−ブチル、メタクリル酸ヘキシル、メタクリル酸シクロヘキシル、メタクリル酸オクチル、メタクリル酸２−エチルヘキシル等が挙げられる。アクリル酸エステル系モノマーは１種または２種以上が組合されて用いられる。
【００６０】
本発明の前記アクリル系ポリマーを生成するモノマーとして、アクリル酸エステル系モノマー以外に他の疎水性モノマーを含むことができる。前記疎水性モノマーとしては、スチレン、α−メチルスチレン、クロロスチレン、アルキルスチレン、ジビニルベンゼン等の芳香族モノ及びジビニル化合物；アクリロニトリル、メタクリロニトリル等のシアン化ビニル化合物；酢酸ビニル等のビニルエステル；塩化ビニル、塩化ビニリデン等のハロゲン化ビニル；トリフルオロエチルメタクリレート、２，２，３，３−テトラフルオロプロピルメタクリレート、２，２，３，３，４，４−ヘキサフルオロブチルメタクリレート、パーフルオロオクチルメタクリレート、パーフルオロオクチルアクリレート等のフッ素系単量体、シリコーンマクロモノマー等が挙げられる。
【００６１】
本発明におけるアクリル系ポリマーは、さらに親水性モノマーを用いて共重合することが一般的である。これにより、安定なポリマーエマルジョン、すなわち安定なアクリル系ポリマー水分散物が得られる。
【００６２】
親水性モノマーとしてはアクリル酸、メタクリル酸、イタコン酸、マレイン酸、フマール酸、クロトン酸等のエチレン性不飽和カルボン酸；ヒドロキシエチルアクリレート、ヒドロキシエチルメタクリレート、グリシジルアクリレート、グリシジルメタクリレート、エチレングリコールジアクリレート、エチレングリコールジメタクリレート、ポリエチレングリコールモノアクリレート、ポリエチレングリコールモノメタクリレート等のヒドロキシ基含有エチレン性単量体；アクリルアミド、メタアクリルアミド、Ｎ−メチロールアクリルアミド、Ｎ−メチロールメタアクリルアミド、Ｎ−ダイアセトンアクリルアミド等のエチレン性アミド；アミノエチルアクリレート、アミノエチルメタクリレート、Ｎ，Ｎ−ジメチルアミノエチルアクリレート、Ｎ，Ｎ−ジメチルアミノエチルメタクリレート、Ｎ，Ｎ−ジエチルアミノエチルアクリレート、Ｎ，Ｎ−ジエチルアミノエチルメタクリレート、Ｎ，Ｎ，Ｎ−トリメチルアミノエチルアクリレート、Ｎ，Ｎ，Ｎ−トリメチルアミノエチルメタクリレート等のエチレン性アミン又はその塩等が挙げられる。
【００６３】
親水性モノマーとして構造中にカルボキシル基を有するものは、アクリル系ポリマーエマルジョンを製造する際、その分子中に組み込まれたカルボキシル基を中和剤で中和することにより、アクリル系ポリマーの水への分散性を優れたものにすることができる。前記カルボキシル基に対する中和剤としては、例えば、トリエチルアミン、トリメチルアミン、２−アミノ−２−メチル−１−プロパノール、トリエタノールアミン、水酸化カリウム、水酸化ナトリウム等が挙げられる。
【００６４】
本発明に係るアクリル系ポリマーを生成するアクリル酸エステル系モノマーを含むモノマーは１種のみを使用しても、また２種以上を組合せて使用してもよいが、前記から選ばれる疎水性モノマーが７０〜１００モル％、親水性モノマーが０〜３０モル％の組合せを用いるのが好ましく、さらに好ましくは、疎水性モノマーが８５〜９９モル％、親水性モノマーが１〜１５モル％の組合せである。
【００６５】
前記本発明のアクリル系ポリマーとしては、アクリル酸エステル及び／又はメタクリル酸エステルからなるアクリル酸エステル系モノマーを主成分とするモノマーの重合物（ポリマー）が好ましい。さらに、アクリル酸エチル及び／又はメタクリル酸エチルを主成分とするモノマーの重合物が好ましく、特に、アクリル酸エチルを主成分とするモノマーの重合物が好ましい。
【００６６】
さらに、親水性モノマーを含む場合の該モノマーとしては、アクリル酸及び／又はメタクリル酸が好ましい。
【００６７】
本発明における、好ましいアクリル系ポリマーの具体的な態様としては、下記式（１）
【００６８】
【化１】
2005200320.tif 000002
【００６９】
が挙げられる。
【００７０】
本発明に用いられるアクリル系ポリマーエマルジョンには、緻密な造膜性を付与するために、乳化剤兼保護コロイド剤として、スルホン化ポリビニルアルコールを含有することが好ましい。特に、前記乳化重合時に好ましく含有されて重合が行われる。
【００７１】
好ましく用いられるスルホン化ポリビニルアルコールとしては、下記式（２）
【００７２】
【化２】
2005200320.tif 000003
【００７３】
が挙げられる。したがって、本発明のアクリル系ポリマー水分散物中には、好ましくはスルホン化ポリビニルアルコールが含有される。
【００７４】
また、前記アクリル系ポリマーエマルジョン製造に際して、乳化重合時には、分散安定化のため界面活性剤を添加することが好ましい。使用される界面活性剤には特に制限はなく、一般のアニオン系、カチオン系又は非イオン系界面活性剤が挙げられる。また、アニオン系と非イオン系の組合せ、カチオン系と非イオン系の組合せ等のように２種以上を併用してもよい。前記界面活性剤の中では非イオン系界面活性剤が好ましい。
【００７５】
非イオン系界面活性剤としては、例えばポリオキシエチレン（以下、「ＰＯＥ」という。）アルキルエーテル、ＰＯＥアルキルフェニルエーテル、ＰＯＥ−ポリプロピレンオキサイド（以下、「ＰＯＰ」という。）ブロックコポリマー等、アニオン系界面活性剤としては、例えばアルキルベンゼンスルホネート、アルキルナフタレン−スルホネート、ポリエチレンオキサイドアルキルエーテルサルフェート等が挙げられる。またカチオン系界面活性剤としては、脂肪族炭化水素基を有する第１級、第２級、第３級アミン塩、第４級アンモニウム塩等が挙げられる。好ましい非イオン系界面活性剤としては、ＰＯＥアルキルエーテル、なかでもＰＯＥ炭素数１２〜２０のアルキルエーテル、特にＰＯＥオレイルエーテルが好ましい。ＰＯＥの付加モル数は３０〜６５モル、特に４０〜６０モルが好ましい。
【００７６】
界面活性剤の添加量は、使用するモノマー１００質量部に対し５質量部以下が好ましく、３質量部以下がさらに好ましい。５質量部を越えると皮膜物性が劣化するようになる。
【００７７】
本発明において、前記アクリル系ポリマー、アクリル系ポリマー水分散物（アクリル系ポリマーエマルジョンまたはその水分散物等）は、さらに以下のものが好ましい。すなわち、
【００７８】
アクリル系ポリマーの皮膜特性として、強度が０．１〜１００ｋｇ／ｃｍ２、より好ましくは１０〜７０ｋｇ／ｃｍ２である。強度が０．１ｋｇ／ｃｍ２未満であると、皮膚の動きに耐えられず、剥離を生じやすくなる傾向にある。また、１００ｋｇ／ｃｍ２を越えると、皮膚上で違和感を感じるようになってくる。また、伸度が３００〜２０００％、より好ましくは５００〜１０００％である。伸度が３００％未満であると、皮膚上で成膜したときに、皮膚の動きに対応しにくい。また、２０００％を越えるとしわ改善効果が充分得られなくなる。また、アクリル系ポリマーのガラス転移点（Ｔｇ）が０℃以下であることが好ましい。
【００７９】
アクリル系ポリマー水分散物中のアクリル系ポリマーの平均粒径が１００〜６００ｎｍである。平均粒径が１００ｎｍ未満であると、小じわを改善する効果は充分あるが、これに比べて大じわを改善する効果が不足するようになる。また、平均粒径が６００ｎｍを越えると、皮膚への密着性が悪く、剥離を生じやすくなる傾向にある。
【００８０】
アクリル系ポリマーの含有量は皮膚外用剤全量中１〜２０質量％であることが好ましい。含有量が１質量％未満であると本発明の効果が充分得られず、一方、２０質量％を越えると皮膚外用剤の粘度が高くなり、製剤化及び皮膚への塗布がしづらくなってくる。さらに好ましい含有量は皮膚外用剤全量中５〜１５質量％である。
【００８１】
本発明においては、前記本発明の皮膜形成性ポリマーを主成分とし、好ましくはこれらのポリマーからなるものであるが、全皮膜形成性ポリマーの成膜収縮率として２０％以下であることを条件として、本発明の効果を損なわない範囲で、他の皮膜形成性ポリマーの配合を拒むものではない。
【００８２】
本発明の皮膚外用剤には、さらに鱗片状シリカを配合することができ、この配合により前記したポリウレタンとアクリル系ポリマーよりなる皮膜のしわ改善効果を増強させることができる。具体的には、ポリマーが分散された水分散物より形成される皮膜に厚みを増し、しわ改善の効果を増強、強化し、長時間にわたって皮膚弾力や皮膚の動きに対応し得るしわ改善用の皮膚外用剤を得ることができる。
【００８３】
鱗片状シリカは、自己造膜性を有し、常温においても強固な皮膜を形成しうる鱗片状のシリカ粒子である。鱗片状シリカは粒子形態が、薄片１次粒子が互いに面間が平行的に配向して複数枚重なって形成される葉状シリカ２次粒子から実質的になることを特徴とする積層構造の粒子形態を有している。本発明においては微小鱗片状シリカを使用することが好ましい。
【００８４】
鱗片状シリカは、市販品を用いることができ、市販品の例としては、例えば、「サンラブリーＬＦＳ−Ｃ」（洞海化学社製）等が挙げられる。
【００８５】
本発明における鱗片状シリカの好ましい含有量は、皮膚外用剤全量中０．１〜５．０質量％であり、より好ましくは、０．５〜３．０質量％である。含有量が０．１質量％未満では鱗片状シリカの添加効果を充分に発揮することができず、一方、５．０質量％を越えて配合すると、皮膚表面に白さが発現するようになり、視覚的に好ましくなってくる。
【００８６】
本発明の皮膚外用剤には、本発明の効果を損なわない範囲で前記した成分の他に通常化粧品や医薬品等に用いられる他の成分を配合することができる。前記任意配合成分としては、成分中に含まれる物質が複数の成分に該当する場合がある記載であるが、例えば、油分、前記以外の粉末成分、界面活性剤、保湿剤、水溶性高分子、増粘剤、本発明以外の皮膜形成剤、紫外線吸収剤、金属イオン封鎖剤、糖類、アミノ酸類、有機アミン類、ｐＨ調整剤、皮膚栄養剤、ビタミン類、酸化防止剤、香料等が挙げられる。
【００８７】
本発明のしわ改善用皮膚外用剤は前記成分を配合して常法にしたがって調製することができる。
【００８８】
本発明のしわ改善用の皮膚外用剤は、基礎化粧料のクリーム、乳液、ローション類等として処方されて使用される。
【実施例】
【００８９】
（製造例１）
ポリウレタン水分散物の合成
攪拌装置、温度計、窒素導入管および還流冷却器を備えた４つ口フラスコに、ＩＰＤＩ５０ｇ、ＰＴＭＧ（分子量１０００）１２０ｇ、ＣＨＤＭ５ｇ、及びＤＭＢＡ１０ｇを入れ、溶剤として酢酸エチル５０ｇを加え、オイルバスを使用して８０℃に加熱して６時間反応させ、イソシアネート基の残存したプレポリマーを得た。このイソシアネート基の残存したプレポリマーを５０℃まで冷却した後、水酸化カリウム６ｇを含む水８００ｇに高速攪拌下で分散させ、さらに５０℃にて３時間鎖長延長反応を行なって、高分子量化させた。得られた水性液より前記酢酸エチルを回収し、実質的に溶剤を含まないポリウレタン水分散物（ポリウレタン固形分２０質量％）を得た。
（平均粒径：１７０ｎｍ、皮膜強度：４１０ｋｇ／ｃｍ２、皮膜伸度：３２０％、成膜収縮率：１１％
【００９０】
（製造例２）
ポリウレタン水分散物の合成
攪拌装置、温度計、窒素導入管および還流冷却器を備えた４つ口フラスコに、ＩＰＤＩ５０ｇ、ＰＴＭＧ（分子量１０００）６０ｇ、ＰＨＭＣ（分子量２０００）４０ｇ、及びＤＭＢＡ１０ｇを入れ、溶剤として酢酸エチル５０ｇを加え、オイルバスを使用して８０℃に加熱して３時間反応させた。その後、Ｎ−メチルジエタノールアミン（ＮＭＤＥｔＡ）２ｇならびに酢酸エチル４０ｇを追加して、さらに８０℃にて３時間反応させ、イソシアネート基の残存したプレポリマーを得た。このイソシアネート基の残存したプレポリマーを５０℃まで冷却した後、水酸化カリウム６ｇを含む水７００ｇに高速攪拌下で分散させ、さらに５０℃にて３時間鎖長延長反応を行なって、高分子量化させた。得られた水性液より前記酢酸エチルを回収し、実質的に溶剤を含まないポリウレタン水分散物（ポリウレタン固形分２０質量％）を得た。
（平均粒径：４０ｎｍ、皮膜強度：５３０ｋｇ／ｃｍ２、皮膜伸度：３６０％、成膜収縮率：９％）
【００９１】
（製造例３）
アクリル系ポリマー水分散物（アクリル系ポリマーエマルジョン）の合成
攪拌翼、温度計、及び還流冷却器を備えた四つ口フラスコに、イオン交換水１００ｇ，ポリオキシエチレンセチルエーテル２ｇを加え、窒素ガスを吹き込みながら加熱攪拌し、液温を８０℃に保った。一方、イオン交換水４０ｇと、ラウリル硫酸ナトリウム１ｇ、ポリオキシエチレンセチルエーテル１ｇ、メタクリル酸メチル５０ｇ、アクリル酸２−エチルヘキシル４２ｇ、メタクリル酸３ｇ、スルホン化ポリビニルアルコール１．４ｇのモノマー混合溶液、並びに０．３部の過硫酸カリウムと１０部のイオン交換水を含む開始剤水溶液を用意した。モノマー混合溶液の５質量％と開始剤水溶液の１０質量％の各々を四つ口フラスコに加えて攪拌し、乳化重合反応を開始させた後、モノマー混合溶液と開始剤水溶液の残部をそれぞれ同時に約３時間かけて四つ口フラスコに滴下して加えた。更に液温を８０℃に保ちつつ、１時間攪拌を続けた後、得られた反応混合物を５０℃まで冷却した。その後アンモニア水を加えてｐＨを約８に調整した後、室温まで冷却し、目的とするアクリル系ポリマー水分散物（アクリル系ポリマー固形分５０質量％）を得た。
（平均粒径：４８０ｎｍ、皮膜強度：２０ｋｇ／ｃｍ２、皮膜伸度：７００％、成膜収縮率：６％）
【００９２】
（製造例４）
アクリル系ポリマー水分散物（アクリル系ポリマーエマルジョン）の合成
攪拌翼、温度計、及び還流冷却器を備えた四つ口フラスコに、イオン交換水１００ｇ，ポリオキシエチレンステアリルエーテル２ｇを加え、窒素ガスを吹き込みながら加熱攪拌し、液温を８０℃に保った。一方、イオン交換水４０ｇと、ポリオキシエチレンラウリル硫酸ナトリウム１ｇ、ポリオキシエチレンステアリルエーテル１ｇ、メタクリル酸メチル３０ｇ、アクリル酸２−エチルヘキシル６７ｇ、メタクリル酸３ｇのモノマー混合溶液、並びに０．３部の過硫酸カリウムと１０部のイオン交換水を含む水溶液を用意した。モノマー混合溶液の５質量％と開始剤水溶液の１０質量％の各々を四つ口フラスコに加えて攪拌し、乳化重合反応を開始させた後、モノマー混合溶液と開始剤水溶液の残部をそれぞれ同時に約３時間かけて四つ口フラスコに滴下して加えた。更に液温を８０℃に保ちつつ、１時間攪拌を続けた後、得られた反応混合物を５０℃まで冷却した。その後アンモニア水を加えてｐＨを約８に調整した後、室温まで冷却し、目的とするアクリル系ポリマー水分散物（アクリル系ポリマー固形分５０質量％）を得た。
（平均粒径：１００ｎｍ、皮膜強度：５０ｋｇ／ｃｍ２、皮膜伸度：５００％、成膜収縮率：７％）
【００９３】
（皮膜の評価測定方法）
１．成膜収縮率
固形換算分１ｇとなる量のポリマー（ポリウレタン、アクリル系ポリマー等）が分散された水分散物を５ｃｍ×５ｃｍのポリエチレン製モールド上に膜厚約０．５ｍｍとなるように流し込み、所定温度（５０℃）にて所定時間（室温３日間）乾燥させて得られるフィルムの縦横の長さを計測し、次式に従い成膜収縮率（％）を算出した。
【００９４】
成膜収縮率（％）＝［（縦測定値×横測定値）／２５］×１００
【００９５】
２．皮膜の強度・伸度の測定
固形換算分１ｇとなる量のポリマー（ポリウレタン、アクリル系ポリマー等）の水分散物を５ｃｍ×５ｃｍのポリエチレン製モールド上に膜厚約０．５ｍｍとなるように流し込み、所定温度（５０℃）にて所定時間（室温３日間）乾燥させて得られるフィルムを３号ダンベルにて型抜きし、試験に供した。強度、伸度の測定は、オリエンティック株式会社製「引っ張り試験機ＲＴＭ−２５０」のオートグラフを用い、温度２０℃・クロスヘッドスピード３００ｍｍ／ｍｉｎ．の条件にて行った。
【００９６】
３．水分散物の粒径測定
ポリマー（ポリウレタン、アクリル系ポリマー等）の水分散物を大塚電子（株）製のレーザー光散乱粒度分布測定装置で測定した。
【００９７】
以下実施例を挙げて本発明を具体的に説明する。配合量は質量％である。実施例の説明に先立ち本発明で用いた効果試験方法について説明する。
【００９８】
（官能試験）
各試験品について、専門パネル１０名に使用感してもらい、（１）塗布直後のしわ改善効果、（２）塗布後、５時間後のしわ改善効果、（３）皮膚上からの剥離の有無（塗布後、３時間後）、（４）テカリ（皮膚が脂ぎって光った状態）の有無、（５）べたつき感のなさ（塗布後、３時間後）、（６）違和感のなさ等の使用性、使用感を感じたパネルの人数を基準にして、各試験品の使用性、使用感を以下の基準で判定した。
【００９９】
「評価基準」
（１）塗布直後のしわ改善効果
◎：しわ改善効果があると感じた人が８人以上
○：しわ改善効果があると感じた人が５人〜７人
△：しわ改善効果があると感じた人が３人〜４人
×：しわ改善効果があると感じた人が２人以下
【０１００】
（２）  塗布５時間後のしわ改善効果
◎：しわ改善効果があると感じた人が８人以上
○：しわ改善効果があると感じた人が５人〜７人
△：しわ改善効果があると感じた人が３人〜４人
×：しわ改善効果があると感じた人が２人以下
【０１０１】
（３）皮膚上からの剥離の有無
◎：剥離のなさを感じた人が８人以上
○：剥離のなさを感じた人が５人〜７人
△：剥離のなさを感じた人が３人〜４人
×：剥離のなさを感じた人が２人以下
【０１０２】
（４）テカリの有無
◎：テカリのなさを感じた人が８人以上
○：テカリのなさを感じた人が５人〜７人
△：テカリのなさを感じた人が３人〜４人
×：テカリのなさを感じた人が２人以下
【０１０３】
（５）べたつき感のなさ
◎：べたつきのなさを感じた人が８人以上
○：べたつきのなさを感じた人が５人〜７人
△：べたつきのなさを感じた人が３人〜４人
×：べたつきのなさを感じた人が２人以下
【０１０４】
（６）違和感のなさ
◎：違和感のなさを感じた人が８人以上
○：違和感のなさを感じた人が５人〜７人
△：違和感のなさを感じた人が３人〜４人
×：違和感のなさを感じた人が２人以下
【０１０５】
［実施例１〜１３、比較例１〜９］
表１〜３に示した成分、配合量の処方（配合量合計１００質量％）のしわ改善用皮膚外用剤を各成分を混合して調製した。また、前記実施例１〜１３、比較例１〜９のしわ改善用皮膚外用剤につき効果試験を行い、その評価結果を併せて表１〜３に示した。
【０１０６】
【表１】
2005200320.tif 000004
【０１０７】
【表２】
2005200320.tif 000005
【０１０８】
【表３】
2005200320.tif 000006
【０１０９】
表１〜３中
（注１）Ａｖａｌｕｒｅ ＵＲ４０５（ＮＯＶＥＯＮ社製）
（平均粒径１００ｎｍ、強度４０ｋｇ／ｃｍ２、伸度１５０％、成膜収縮率３５％）
（注２）Ａｖａｌｕｒｅ ＵＲ４４５（ＮＯＶＥＯＮ社製）
（平均粒径５ｎｍ、強度２４０ｋｇ／ｃｍ２、伸度６１０％、成膜収縮率２７％）
（注３）ヨドゾールＰＵＤ（日本ＮＳＣ株式会社製）
（平均粒径２０ｎｍ、強度２００ｋｇ／ｃｍ２、伸度５３０％、成膜収縮率２３％）
（注４）ダッシュコートＣＧ−１（大東化成株式会社製）
（平均粒径１５０ｎｍ、強度１５ｋｇ／ｃｍ２、伸度７００％、成膜収縮率２５％）
（注５）ウルトラゾール２０７５Ｃ（ガンツ化成株式会社製）
（平均粒径２００ｎｍ、強度４０ｋｇ／ｃｍ２、伸度１０００％、成膜収縮率１３％）
（注６）サンラブリーＬＦＳ−Ｃ（固形分１５％）（洞海化学株式会社製）
【０１１０】
表１〜３から明らかなように、本発明に係る実施例１〜１３のしわ改善用皮膚外用剤は、しわ改善効果に優れ、剥離、テカリ、べたつき感、違和感のないものであることが分かる。これらに対して、本発明の構成要件を満たさない比較例１〜９のしわ改善用皮膚外用剤はいずれも本発明の効果を発揮し得ないものであった。
【０１１１】
以下、さらに本発明しわ改善用皮膚外用剤の実施例を示す。また、前記効果試験をこれらにおいて行ったところ、いずれも優れた結果が得られた。
【０１１２】
〔実施例１４〕しわ改善用皮膚外用剤（クリームタイプ）
成分                                                配合量（質量％）
（１）ステアリルアルコール                                    ６．０
（２）ステアリン酸                                            ２．０
（３）水添ラノリン                                            ４．０
（４）スクワラン                                              ９．０
（５）オクチルドデカノール                                  １０．０
（６）１，３−ブチレングリコール                              ６．０
（７）製造例１のポリウレタン水分散物                          ５．０
（８）製造例２のポリウレタン水分散物                        １０．０
（９）製造例３のアクリル系ポリマー水分散物                    ８．０
（１０）ＰＥＧ１５００                                        ４．０
（１１）ポリオキシエチレン（２５）セチルアルコールエーテル    ３．０
（１２）モノステアリン酸グリセリン                            ２．０
（１３）エチルパラベン                                        ０．１
（１４）ブチルパラベン                                        ０．１
（１５）トコフェロール                                        ０．０１
（１６）香料                                                  ０．１
（１７）精製水                                                残余
（１８）鱗片状シリカスラリー（注１）                          ５．０
合計１００．０
【０１１３】
（注１）サンラブリーＬＦＳ−Ｃ（固形分１５％）（洞海化学株式会社製）
【０１１４】
＜製法＞
（１７）に（６）、（１０）、（１３）（１４）を加え、７０℃に加熱調製した。次いで、（１）、（２）、（３）、（４）、（５）、（１１）、（１２）、（１５）、（１６）の油相を７０℃に調製した。これを先の水相に加えて、ホモミキサーにて乳化粒子を均一にして、（７）、（８）、（９）、（１８）を添加した。脱気、濾過、冷却をして、目的のしわ改善用クリームを得た。
【０１１５】
〔実施例１５〕しわ改善用皮膚外用剤（ローションタイプ）
成分                                              配合量（質量％）
（１）ステアリン酸                                          ２．０
（２）セチルアルコール                                      １．５
（３）ワセリン                                              ４．０
（４）スクワラン                                            ５．０
（５）グリセロールトリ−２−エチル−ヘキサン酸エステル      ２．０
（６）ソルビタンモノオレイン酸エステル                      ２．０
（７）ジプロピレングリコール                                ５．０
（８）ＰＥＧ１５００                                        ３．０
（９）製造例１のポリウレタン水分散物                        ２．０
（１０）製造例２のポリウレタン水分散物                      ８．０
（１１）製造例４のアクリル系ポリマー水分散物              １０．０
（１２）トリエタノールアミン                                １．０
（１３）メチルパラベン                                      ０．１
（１４）フェノキシエタノール                                ０．１
（１５）香料                                                ０．１
（１６）精製水                                              残余
合計１００．０
【０１１６】
＜製法＞
（１６）に（７）、（８）、（１２）、（１３）、（１４）を加え、７０℃に加熱調製した。（１）、（２）、（３）、（４）、（５）、（６）、（１５）の油相を７０℃に調製した。この油相を先に調製した水相に加え、予備乳化を行った。ホモミキサーにて乳化粒子を均一にした後、（９）、（１０）、（１１）を添加して、目的のしわ改善用ローションタイプを得た。
【０１１７】
〔実施例１６〕しわ改善用皮膚外用剤（ジェルタイプ）
成分                                                配合量（質量％）
（１）ジプロピレングリコール                                    ７．０
（２）ＰＥＧ１５００                                            ８．０
（３）カルボキシビニルポリマー                                  ０．４
（４）メチルセルロース                                          ０．２
（５）ポリオキシエチレン（１５）オレイルアルコールエーテル      １．０
（６）水酸化カリウム                                            ０．１
（７）製造例１のポリウレタン水分散物                            ３．０
（８）製造例２のポリウレタン水分散物                            ４．０
（９）製造例３のアクリル系ポリマー水分散物                      ５．０
（１０）エデト酸塩                                              ０．０１
（１１）香料                                                    ０．１
（１２）精製水                                                  残余
（１３）エチルパラベン                                          ０．２
合計１００．０
【０１１８】
＜製法＞
（１２）に（３）、（４）を均一に溶解させた後、（２）、（１０）を添加した。（１）に（５）を加え、５５℃で加熱溶解し、これに（１１）、（１３）を加えた。先に調製した水相を撹拌しながら、これを徐々に添加した。次いで、（７）、（８）、（９）を添加した。最後に（６）の水溶液を添加し、中和のため、充分に撹拌して目的のしわ改善用ジェルを得た。
【０１１９】
〔実施例１７〕しわ改善用皮膚外用剤（ローションタイプ）
成分                                                  配合量（質量％）
（１）ステアリン酸                                              ２．０
（２）セチルアルコール                                          １．５
（３）ワセリン                                                  ４．０
（４）スクワラン                                                ５．０
（５）グリセロールトリ−２−エチル−ヘキサン酸エステル          ２．０
（６）ソルビタンモノオレイン酸エステル                          ２．０
（７）ジプロピレングリコール                                    ５．０
（８）ＰＥＧ１５００                                            ３．０
（９）製造例１のポリウレタン水分散物                            ０．５
（１０）製造例２のポリウレタン水分散物                          ９．５
（１１）製造例３のアクリル系ポリマー水分散物                  １０．０
（１２）架橋型−ポリ−γ−グルタミン酸Ｎａの水分散物（注１）  １０．０
（１３）トリエタノールアミン                                    １．０
（１４）メチルパラベン                                          ０．１
（１５）フェノキシエタノール                                    ０．１
（１６）香料                                                    ０．１
（１７）精製水                                                  残余
合計１００．０
【０１２０】
（注１）ジェルプロテインＡ−８００１（固形分２質量％）（出光テクノファイン（株）社製）
【０１２１】
＜製法＞
（１７）に（７）、（８）、（１２）、（１３）、（１４）、（１５）を加え、７０℃に加熱調整する。（１）、（２）、（３）、（４）、（５）、（６）、（１６）の油相を７０℃に調整する。この油相を先に調整した水相に加え、予備乳化を行う。ホモミキサーにて乳化粒子を均一にした後、（９）、（１０）、（１１）を添加して、目的のしわ改善用ローションタイプを得た。
【０１２２】
〔実施例１８〕しわ改善用皮膚外用剤（ジェルタイプ）
成分                                                    配合量（質量％）
（１）ジプロピレングリコール                                      ５．０
（２）グリセリン                                                  ２．０
（３）ＰＥＧ１５００                                              ８．０
（４）カルボキシビニルポリマー                                    ０．４
（５）メチルセルロース                                            ０．２
（６）ポリオキシエチレン（１５）オレイルアルコールエーテル        １．０
（７）水酸化カリウム                                              ０．１
（８）製造例１のポリウレタン水分散物                              １．０
（９）製造例２のポリウレタン水分散物                              ６．０
（１０）製造例３のアクリル系ポリマー水分散物                      ５．０
（１１）架橋型−ポリ−γ−グルタミン酸Ｎａの水分散物（注１）    ５０．０
（１２）エデト酸塩                                                ０．０１
（１３）香料                                                      ０．１
（１４）精製水                                                    残余
（１５）エチルパラベン                                            ０．２
合計１００．０
【０１２３】
（注１）ジェルプロテインＡ−８００１（固形分２質量％）（出光テクノファイン（株）社製）
【０１２４】
＜製法＞
（１４）に（４）、（５）を均一に溶解させた後、（２）、（３）、（１１）、（１２）を添加した。（１）に（６）を加え、６０℃に加熱溶解し、これに（１３）、（１５）を加えた。先に調製した水相を撹拌しながら、これを徐々に添加した。次いで、（８）、（９）、（１０）を添加した。最後に（７）の水溶液を添加し、中和のため、充分に撹拌して目的のしわ改善用ジェルを得た。